(57)【要約】      （修正有）【課題】真空脱ガス処理の復圧時、非定常時に生じる溶鋼のスラグ巻き込みを抑制して、鋼中の粗大なＣａＯ含有介在物の量と大きさを低減する方法の提供。【解決手段】溶鋼に真空槽と浸漬管を備える脱ガス装置で真空脱ガス処理を施して、溶鋼を精錬する精錬方法において、真空脱ガス処理の終了後、復圧開始前に、浸漬管から溶鋼中に供給する溶鋼1t当たりの環流ガス流量V[Nm3/t/分]を、式(1)を満たす様に制御して復圧する方法。A[m2]:浸漬管内にガスを供給する管の断面積、ρFe[kg/m3]:溶鋼密度、ρg[kg/m3]:環流ガス密度、g[m/秒2]:重力加速度、h[m]:溶鋼ヘッド、P0[Pa]:真空槽内圧力、N[本]:浸漬管内にガスを供給するガス管の本数、M[t]:取鍋内の溶鋼重量、V0[Nm3/t/分]:脱ガス処理中の溶鋼環流ガス流量2018127670.tif 000007【選択図】図１
2018127670.tif 000002
【特許請求の範囲】
【請求項１】
Ｃ、Ｓｉ、Ｍｎ、Ｐ、及び、Ｓを含有する溶鋼に真空槽と浸漬管を備える脱ガス装置で真空脱ガス処理を施して、溶鋼を精錬する精錬方法において、
真空脱ガス処理の終了後、真空槽内の減圧状態を大気圧へ復圧する際、復圧開始前に、浸漬管から溶鋼中に供給する溶鋼１ｔ当たりの環流ガス流量Ｖ［Ｎｍ3／ｔ／分］を、下記式（１）を満たすように制御して復圧する
ことを特徴とする溶鋼の精錬方法。
【数１】
2018127670.tif 000006
Ａ［ｍ2］：浸漬管内にガスを供給する管の断面積
ρFe［ｋｇ／ｍ3］：溶鋼密度
ρg［ｋｇ／ｍ3］：環流ガス密度
ｇ［ｍ／秒2］：重力加速度
ｈ［ｍ］：溶鋼ヘッド
Ｐ0［Ｐａ］：真空槽内圧力
Ｎ［本］：浸漬管内にガスを供給するガス管の本数
Ｍ［ｔ］：取鍋内の溶鋼重量
Ｖ0［Ｎｍ3／ｔ／分］：脱ガス処理中の溶鋼環流ガス流量
【請求項２】
前記真空脱ガス処理をＲＨ式精錬装置で行うことを特徴とする請求項１に記載の溶鋼の精錬方法。
【請求項３】
前記ＲＨ式精錬装置で復圧を行なう際、復圧用ガスを、溶鋼環流ガスを吹き込む部位、及び、真空槽内に直接供給する部位の一方又は両方から供給することを特徴とする請求項２に記載の溶鋼の精錬方法。
【請求項４】
前記復圧用ガスが不活性ガスであることを特徴とする請求項３に記載の溶鋼の精錬方法。
【請求項５】
前記溶鋼が、質量％で、Ｃ：１．２０％以下、Ｓｉ：３．００％以下、Ｍｎ：１．６０％以下、Ｐ：０．０５％以下、Ｓ：０．０５％以下を含有し、残部がＦｅ及び不可避的不純物からなることを特徴とする請求項１〜４のいずれか１項に記載の溶鋼の精錬方法。
【請求項６】
前記溶鋼が、さらに、質量％で、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１０％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有することを特徴とする請求項５に記載の溶鋼の精錬方法。
【発明の詳細な説明】
【技術分野】
【０００１】
本発明は、溶鋼の精錬方法、特に、真空精錬を終了する時の精錬方法に関するものである。
【背景技術】
【０００２】
近年、機械装置の高性能化や周辺部品の小型化を図るため、機械特性に優れる鋼が求められている。鋼は、一般に、転炉で、溶鋼の脱珪処理、脱燐処理、さらに、脱炭処理を行った後、二次精錬工程にて、溶鋼の成分組成を調整し、溶鋼中の介在物を低減し、次いで、連続鋳造して製造されるが、機械特性を高めるためには、溶鋼中の介在物をできるだけ低減する必要がある。
【０００３】
例えば、軸受鋼においては、鋼中の介在物の量や大きさが、転動疲労寿命を決定するので、二次精錬工程にて、溶鋼に、取鍋スラグ精錬処理（以下「ＬＦ処理」ということがある。）や、真空脱ガス処理（以下「ＲＨ処理」ということがある）を施し、溶鋼中の介在物の低減を図っている。
【０００４】
ＲＨ処理は、取鍋中の溶鋼に、二本の浸漬管を浸漬し、浸漬管に繋がる真空槽を減圧して、大気圧との差圧で溶鋼を真空槽内に吸い上げ、溶鋼環流ガスを、浸漬管から溶鋼内に供給し、溶鋼を真空槽内と取鍋の間で環流させて、脱ガスや、介在物の低減を図る処理である。
【０００５】
ＲＨ処理では、溶鋼を強撹拌することになるので、介在物の除去が促進されるが、一方で、溶鋼中へのスラグの巻込みが発生するので、溶鋼の環流制御が重要で、これまで、環流制御に関する技術が数多く提案されている。
【０００６】
例えば、特許文献１には、塩基度３以上のスラグで還元精錬を実施した後、環流式脱ガス装置によって、処理時間の２／３を高環流、１／３を弱環流にして真空脱ガス精錬を行うことを特徴とする軸受鋼の製造方法が提案されている。
【０００７】
特許文献２には、アーク溶解炉又は転炉で製造した溶鋼を取鍋に移注して精錬する際、取鍋における精錬を６０分以下とし、環流式脱ガス装置による溶鋼の環流量を全溶鋼の８倍以上として脱ガスを２５分以上行うことを特徴とする高清浄鋼の製造方法が提案されている。
【０００８】
特許文献３には、転炉又は電気炉から出鋼した溶鋼を取鍋精錬装置で精錬した後、環流式真空脱ガス装置で精錬して高清浄度鋼を製造する際、環流式真空脱ガス装置で行う精錬処理でのスラグ塩基度を６．５以上１３．５以下とし、環流式真空脱ガス装置の全処理時間の１/３〜１/２の前半処理では、溶鋼環流量１８０ｔon/min以上、２１０ton/min以下の高環流状態とし、後半処理では、溶鋼環流量１１０ｔon/min以上、１４０ton/min以下の弱環流状態とすることを特徴とする高清浄度鋼の製造方法が提案されている。
【０００９】
特許文献４には、溶鋼の真空精錬処理終了時に真空槽内に窒素ガスを導入して、真空から常圧に復圧する真空精錬装置の復圧方法において、溶鋼浴表面にはアルゴンガス等の不活性ガスを導入して、溶鋼の吸窒を防止することが提案されている。
【００１０】
特許文献５には、真空槽内にスラグを持ち込まない状態で、真空槽内の真空度に応じて攪拌用ガスを供給することを特徴とする高清浄度極低炭素鋼の製造方法が提案されている。
【先行技術文献】
【特許文献】
【００１１】
【特許文献１】特開昭６２−０６３６５０号公報
【特許文献２】特開２００１−３４２５１６号公報
【特許文献３】特開２００８−１３３５０５号公報
【特許文献４】特開平０５−３３１５２６号公報
【特許文献５】特開平０８−１９９２２５号公報
【発明の概要】
【発明が解決しようとする課題】
【００１２】
前述したように、鋼の機械特性に、鋼中に存在する介在物、主に、酸化物系介在物の量と大きさが大きく影響する。鋼中の酸化物系介在物のうち、特に、大きさが数１０μｍ程度の粗大な介在物は、ＣａＯ含有の低融点介在物（以下「ＣａＯ含有介在物」ということがある。）である。
【００１３】
粗大なＣａＯ含有介在物は、精錬で使用する取鍋スラグが、溶鋼に巻き込まれて発生するスラグ系介在物、スラグ中のＣａＯが還元されて溶鋼に混入し、溶鋼中のＡｌ2Ｏ3やＭｇＯ−Ａｌ2Ｏ3と反応して生成する介在物、さらに、これらの介在物が溶鋼中の介在物を取り込んで粗大化した介在物である。
【００１４】
粗大なＣａＯ含有介在物は、品質管理指標の極値統計値や、製品特性の疲労寿命を悪化させるので、その量と大きさを低減する必要があるが、そのためには、介在物の凝集合体の起点となる低融点介在物の量と大きさを低減するとともに、低融点介在物に取り込まれる溶鋼中の介在物の量と大きさを低減することが有効である。
【００１５】
これら介在物の量と大きさを低減するためには、製造の各工程（取鍋精錬−ＲＨ処理−連続鋳造）において、溶鋼中への介在物の混入を抑制する、又は、溶鋼中の介在物を除去する等の介在物低減対策が必要である。
【００１６】
溶鋼中への取鍋スラグの巻込みは、溶鋼流速が大きい場合や、スラグ／メタル界面の擾乱が激しい場合に、その頻度が大きくなり、混入するスラグ系介在物の量と大きさが、ともに増大する。
【００１７】
ＲＨ処理の終了後は、真空槽内の溶鋼を取鍋に戻すため、真空槽内の減圧状態を大気圧へ戻す「復圧」を実施するが、復圧時には、真空槽内に吸い上げられていた溶鋼、及び、浸漬管内に貯留していた溶鋼が、急激に降下して取鍋内に戻るので、急激に降下する溶鋼が誘起する溶鋼の下降流速は非常に大きく、スラグ／メタル界面が激しく搖動し、スラグが溶鋼に巻き込まれる。
【００１８】
また、復圧時の溶鋼環流ガス流量が、ＲＨ処理中の溶鋼環流ガス流量と同じ強環流条件であれば、溶鋼は、復圧中も、スラグ巻込みの臨界溶鋼流速を超える流速で環流することになるので、真空槽内のスラグは、常に、溶鋼中に巻き込まれ易い状態におかれることとなる。
【００１９】
特許文献１の方法では、環流式脱ガス処理の前半２／３を高環流とし、後半１／３を弱環流としているが、特許文献１に、復圧時の環流条件は記載されていない。また、環流式脱ガス処理の後半を弱環流にすると、溶鋼中の全酸素量Ｔ．Ｏを十分に低減できない可能性がある。
【００２０】
特許文献２の方法では、取鍋における精錬を６０分以下とし、環流式脱ガス装置による溶鋼の環流量を、全溶鋼の８倍以上として脱ガスを２５分以上行うが、特許文献２に、復圧時の環流条件は記載されておらず、また、溶鋼中へのスラグ巻込みに影響する環流速度条件も不明瞭である。
【００２１】
特許文献３の方法では、環流式真空脱ガス装置の全処理時間の１/３〜１/２の前半を高環流状態とし、後半を弱環流状態としているが、特許文献１の方法と同様に、復圧時の環流条件は記載されておらず、また、後半を弱撹拌とするので、溶鋼中の全酸素量Ｔ．Ｏを十分に下げることができない恐れがある。
【００２２】
特許文献４の方法では、復圧時のガス種等が規定されているが、特許文献４に、真空槽内及び取鍋内において、溶鋼のスラグ巻込みを抑制する復圧条件は記載されていない。特許文献５の方法では、真空槽内の圧力に応じた適切な撹拌ガス流速が規定されているが、特許文献５に、真空槽内及び取鍋内において、溶鋼中へのスラグ巻込みを抑制する復圧条件は記載されていない。
【００２３】
本発明は、従来技術の現状に鑑み、溶鋼の真空脱ガス処理の復圧時において、非定常時に生じる溶鋼中へのスラグ巻込みを抑制して、鋼中の粗大なＣａＯ含有介在物の量と大きさを低減することを課題とし、該課題を解決する溶鋼の精錬方法を提供することを目的とする。
【課題を解決するための手段】
【００２４】
本発明者らは、従来技術の現状を踏まえ、上記課題を解決する手法について鋭意検討した。その結果、真空脱ガス処理の復圧時、溶鋼環流ガス流量（即ち、溶鋼環流量）を低減し、真空槽内の溶鋼流速を低減して弱環流状態を維持すれば、真空槽内のスラグ／溶鋼界面の搖動も低減することができ、真空槽内において、スラグが溶鋼に巻き込まれ難い環境を形成することができることを見いだした。
【００２５】
さらに、上記環境のもとで、溶鋼中へのスラグ巻込みを抑制することができ、スラグに起因して生成する粗大なＣａＯ含有介在物の量と大きさを低減することができ、鋼の機械特性を高めることができることを見いだした。
【００２６】
本発明は上記の知見に基づいてなされたもので、その要旨は次の通りである。
【００２７】
（１）Ｃ、Ｓｉ、Ｍｎ、Ｐ、及び、Ｓを含有する溶鋼に真空槽と浸漬管を備える脱ガス装置で真空脱ガス処理を施して、溶鋼を精錬する精錬方法において、
真空脱ガス処理の終了後、真空槽内の減圧状態を大気圧へ復圧する際、復圧開始前に、浸漬管から溶鋼中に供給する溶鋼１ｔ当たりの環流ガス流量Ｖ［Ｎｍ3／ｔ／分］を、下記式（１）を満たすように制御して復圧する
ことを特徴とする溶鋼の精錬方法。
【００２８】
【数１】
2018127670.tif 000003
【００２９】
Ａ［ｍ2］：浸漬管内にガスを供給する管の断面積
ρFe［ｋｇ／ｍ3］：溶鋼密度
ρg［ｋｇ／ｍ3］：環流ガス密度
ｇ［ｍ／秒2］：重力加速度
ｈ［ｍ］：溶鋼ヘッド
Ｐ0［Ｐａ］：真空槽内圧力
Ｎ［本］：浸漬管内にガスを供給するガス管の本数
Ｍ［ｔ］：取鍋内の溶鋼重量
Ｖ0［Ｎｍ3／ｔ／分］：脱ガス処理中の溶鋼環流ガス流量
【００３０】
（２）前記真空脱ガス処理をＲＨ式精錬装置で行うことを特徴とする前記（１）に記載の溶鋼の精錬方法。
【００３１】
（３）前記ＲＨ式精錬装置で復圧を行なう際、復圧用ガスを、溶鋼環流ガスを吹き込む部位、及び、真空槽内に直接供給する部位の一方又は両方から供給することを特徴とする前記（２）に記載の溶鋼の精錬方法。
【００３２】
（４）前記復圧用ガスが不活性ガスであることを特徴とする前記（３）に記載の溶鋼の精錬方法。
【００３３】
（５）前記溶鋼が、質量％で、Ｃ：１．２０％以下、Ｓｉ：３．００％以下、Ｍｎ：１．６０％以下、Ｐ：０．０５％以下、Ｓ：０．０５％以下を含有し、残部がＦｅ及び不可避的不純物からなることを特徴とする前記（１）〜（４）のいずれかに記載の溶鋼の精錬方法。
【００３４】
（６）前記溶鋼が、さらに、質量％で、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．０２５％以下、Ｃｕ：０．５０％以下、Ｐｂ：０．４５％以下、Ｂｉ：０．２０％以下、Ｔｅ：０．０１０％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有することを特徴とする前記（５）に記載の溶鋼の精錬方法。
【発明の効果】
【００３５】
本発明によれば、真空脱ガス処理の復圧時、溶鋼環流の流速を最適化して、ＣａＯ含有介在物の溶鋼への混入を抑制できるので、鋼中の介在物の量及び大きさを低減することができ、機械特性に優れた鋼を提供することができる。
【図面の簡単な説明】
【００３６】
【図１】溶鋼環流ガス流量を低減しない従来流量の場合のＣａＯ含有介在物の最大粒径及び平均粒径（比較例）と、溶鋼環流ガス流量を低減した場合のＣａＯ含有介在物の最大粒径及び平均粒径（発明例）の、それぞれの比の一例を示す図である。
【図２】復圧時、溶鋼環流ガス流量を低減しない従来流量の場合のＣａＯ含有介在物の極値統計最大予測粒径（比較例）と、溶鋼環流ガス流量を低減した場合のＣａＯ含有介在物の極値統計最大予測粒径（発明例）の対比の一例を示す図である。
【発明を実施するための形態】
【００３７】
本発明の溶鋼の精錬方法（以下「本発明精錬方法」ということがある。）は、
Ｃ、Ｓｉ、Ｍｎ、Ｐ、及び、Ｓを含有する溶鋼に真空槽と浸漬管を備える脱ガス装置で真空脱ガス処理を施して、溶鋼を精錬する精錬方法において、
真空脱ガス処理の終了後、真空槽内の減圧状態を大気圧へ復圧する際、復圧開始前に、浸漬管から溶鋼中に供給する溶鋼１ｔ当たりの環流ガス流量Ｖ［Ｎｍ3／ｔ／分］を、下記式（１）を満たすように制御して復圧する
ことを特徴とする。
【００３８】
【数２】
2018127670.tif 000004
【００３９】
Ａ［ｍ2］：浸漬管内にガスを供給する管の断面積
ρFe［ｋｇ／ｍ3］：溶鋼密度
ρg［ｋｇ／ｍ3］：環流ガス密度
ｇ［ｍ／秒2］：重力加速度
ｈ［ｍ］：溶鋼ヘッド
Ｐ0［Ｐａ］：真空槽内圧力
Ｎ［本］：浸漬管内にガスを供給するガス管の本数
Ｍ［ｔ］：取鍋内の溶鋼重量
Ｖ0［Ｎｍ3／ｔ／分］：脱ガス処理中の溶鋼環流ガス流量
【００４０】
前述したように、鋼中の介在物のうち、特に、粗大なＣａＯ含有介在物の個数及び粒径の増大は、機械特性、特に、延性、靱性、衝撃特性、疲労特性等を阻害する要因である。本発明者らは、粗大なＣａＯ含有介在物の個数及び粒径の増大を抑制する、又は、該個数及び粒径を低減する手法について鋭意検討した。
【００４１】
その結果、溶鋼の真空脱ガス処理における復圧時、復圧開始前に、浸漬管から溶鋼中に供給する溶鋼１ｔ当たりの環流ガス流量Ｖ［Ｎｍ3／ｔ／分］を、上記式（１）を満たすように制御して復圧すれば、有害なＣａＯ含有介在物の生成を抑制して、鋼中の介在物の少量化及び小径化を実現でき、機械特性の向上を図ることができることを見いだした。
【００４２】
以下、本発明精錬方法について説明する。
【００４３】
真空脱ガス処理に供する、Ｃ、Ｓｉ、Ｍｎ、Ｐ、及び、Ｓを含有する溶鋼は、通常の精錬工程（一次精錬）で精錬した、通常の成分組成の溶鋼でよい。なお、溶鋼の好ましい成分組成については後述する。
【００４４】
一次精錬に続いて行う真空脱ガス処理（二次精錬）は、復圧時、復圧を上記式（１）に従って行うことができる精錬装置を用いて行えばよい。溶鋼環流ガス量を上記式（１）に従って容易に制御できる点で、ＲＨ式精錬装置が好ましい。
【００４５】
ＲＨ式精錬装置を用いる場合、復圧用ガスを、溶鋼環流ガスを吹き込む部位、及び、真空槽内に直接供給する部位の一方又は両方から供給して、環流ガス流量Ｖ［Ｎｍ3／ｔ／分］を、上記式（１）を満たすように制御することができる。復圧用ガスは不活性ガスが好ましい。復圧を上記式（１）に従って行った後、溶鋼を鋳造する。鋳造は、通常の鋳造でよいが、連続鋳造が好ましい。
【００４６】
次に、復圧時の溶鋼環流ガス流量Ｖを、上記式（１）式を満たすように制御して復圧を行なう理由について説明する。
【００４７】
上記式（１）の左辺：（２Ａ2（ρFeｇｈ＋Ｐ0）／ρg）1/2・（Ｎ／Ｍ）
上記式（１）の左辺は、ＲＨ処理を継続して行なうために設定した条件である。即ち、「溶鋼静圧（ρFe・ｇ・ｈ）＋真空槽内圧力（Ｐ0）」が、浸漬管に吹き込むガスの動圧「（１／２）・ρg・Ｖ2」より大きいと、ガスを吹き込む管の中に溶鋼が侵入して、管が閉塞し、次のＲＨ処理を適正な条件で行うことができなく恐れがあるので、ＲＨ処理を適正な条件で継続するために、上記式（１）の左辺を設定した。
【００４８】
上記式（１）の右辺：（２／３）・Ｖ0
溶鋼のＲＨ処理において、溶鋼が、スラグ／溶鋼界面でスラグを巻き込む限界溶鋼流速は、例えば、浅井の式（浅井：第１００・１０１回西山記念技術講座資料（１９８４）、ｐ．６７、ｐ９０）等による計算によれば、０．７ｍ／秒程度である。
【００４９】
本発明者らは、溶鋼流速が限界溶鋼流速を下回れば、スラグ／溶鋼界面でのスラグ巻き込みは発生しない（溶鋼中に粗大な介在物を増加させない）と発想し、この発想を前提にし、溶鋼環流ガス流量Ｖ［Ｎｍ3／ｔ／分］の上限を設定した。
【００５０】
溶鋼環流量は溶鋼流速に比例し、溶鋼環流ガス流量は溶鋼環流量の３乗に比例するので、例えば、溶鋼流速０．８ｍ／秒を限界溶鋼流速０．７ｍ／秒未満にするには、溶鋼環流量を（０．７／０．８）倍にし、溶鋼環流ガス流量を｛（０．７／０．８）3＝０．６６９≒２／３｝倍にする必要がある。
【００５１】
本発明者らは、上記計算結果に則り、定常処理時の溶鋼環流ガス流量Ｖ0［Ｎｍ3／ｔ／分］の２／３倍未満を、溶鋼環流ガス流量Ｖ［Ｎｍ3／ｔ／分］の上限とした。
【００５２】
通常、溶鋼環流ガス流量が異なれば溶鋼流速も異なるところ、溶鋼が、スラグ／溶鋼界面でスラグを巻き込まない限界条件を、略一定となる限界溶鋼流速でなく、上記のように、精錬条件に応じ適宜調整し得る溶鋼環流ガス流量Ｖ0［Ｎｍ3／ｔ／分］を用いて規定すれば、スラグ／溶鋼界面でスラグを巻き込まない真空脱ガス処理を、幅広い溶鋼環流ガス流量の範囲で行なうことができる。
【００５３】
そして、本発明者らは、溶鋼環流ガス流量が、上記式（１）の右辺の値（上限）以上であると、真空槽及び取鍋における溶鋼中へのスラグの巻き込みが減少せず、鋼中に、粗大なＣａＯ含有介在物が残留することを確認し、また、環流ガス流量が上記式（１）の左辺の値（下限）未満であると、溶鋼が、浸漬管にガスを供給する管に侵入し、適正な操業を継続することが困難になることを確認した。
【００５４】
また、本発明者らは、Ｃ、Ｓｉ、Ｍｎ、Ｐ、及び、Ｓを含有する溶鋼をＲＨ処理し、復圧時、復圧開始前に、溶鋼環流ガス流量Ｖ［Ｎｍ3／ｔ／分］を、上記式（１）を満たすように制御すれば、鋼中のＣａＯ含有介在物の粒径が減少し、また、極値統計最大粒径ｄmaxも減少することを確認した。
【００５５】
図１に、溶鋼環流ガス流量を低減しない従来流量の場合のＣａＯ含有介在物の最大粒径及び平均粒径（比較例）と、溶鋼環流ガス流量を低減した場合のＣａＯ含有介在物の最大粒径及び平均粒径（発明例）の、それぞれの比の一例を示す。
【００５６】
図２に、復圧時、溶鋼環流ガス流量を低減しない従来流量の場合のＣａＯ含有介在物の極値統計最大予測粒径（比較例）と、溶鋼環流ガス流量を低減した場合のＣａＯ含有介在物の極値統計最大予測粒径（発明例）の対比の一例を示す。
【００５７】
図１に示すように、復圧時、上記式（１）に従って、溶鋼環流ガス流量を低減すると、鋼中のＣａＯ含有介在物の最大粒径及び平均粒径は大きく減少する。また、図２に示すように、極値統計最大予測粒径も大きく減少する。
【００５８】
即ち、真空脱ガス処理の復圧時、溶鋼環流ガス流量（即ち、溶鋼環流量）を低減し、溶鋼表面流速を低減すれば、溶鋼中へのスラグ巻込みを大きく抑制することができ、スラグに起因して生成する粗大なＣａＯ含有介在物の量と大きさを低減することができる。このことが、本発明者らが見いだした知見であり、本発明精錬方法の基礎をなす知見である。
【００５９】
上記式（１）を満たす環流ガス流量で真空脱ガス処理を施す溶鋼は、通常の成分組成の溶鋼、即ち、鋼の基本元素のＣ、Ｓｉ、Ｍｎ、Ｐ、及び、Ｓを含有する溶鋼であれば、環流ガス流量を上記式（１）に従って制御することによる介在物低減効果が発現するので、特定の成分組成の溶鋼に限定されないが、上記介在物低減効果が顕著に発現する溶鋼の成分組成について説明する。以下、％は質量％を意味する。
【００６０】
Ｃ：１．２０％以下
Ｃは、焼入れ後の鋼の強度や硬さを確保するのに有効な元素である。１．２０％を超えると、焼入れ時に割れが発生し、また、硬くなりすぎて、切削工具の寿命が低下したりするので、Ｃは１．２０％以下が好ましい。より好ましくは１．００％以下である。
【００６１】
強度又は硬さをそれほど必要としない鋼種では、Ｃを必ずしも必要としないので、下限は特に限定しないが、Ｃは、鋼の基本元素であり、０％にすることは困難であるので、下限は０％を含まない。所要の強度や硬さを確保する点で、Ｃは０．００１％以上が好ましい。
【００６２】
Ｓｉ：３．００％以下
Ｓｉは、焼入れ性を高めて、強度や硬さの確保に有効な元素である。３．００％を超えると、硬くなりすぎて、切削工具の寿命が低下するので、Ｓｉは３．００％以下が好ましい。より好ましくは２．５０％以下である。
【００６３】
強度又は硬さをそれほど必要としない鋼種では、Ｓｉを必要としないので、下限は特に定めないが、Ｓｉは、鋼の基本元素であり、０％にすることは困難であるので、下限は０％を含まない。所要の強度や硬さを確保する点で、Ｓｉは０．００１％以上が好ましい。
【００６４】
Ｍｎ：１．６０％以下
Ｍｎは、焼入れ性を高めて、強度や硬さの確保に有効な元素である。１．６０％を超えると、焼入れ時に割れが発生し、また、硬くなりすぎて、切削工具の寿命が低下するので、Ｍｎは１．６０％以下が好ましい。より好ましくは１．２０％以下である。
【００６５】
強度又は硬さをそれほど必要としない鋼種は、Ｍｎを必要としないので、下限は特に定めないが、Ｍｎは、鋼の基本元素であるので、下限は０％を含まない。所要の強度や硬さを確保する点で、Ｍｎは０．０１％以上が好ましい。
【００６６】
Ｐ：０．０５％以下
Ｐは、不純物元素であり、靱性を阻害する元素である。Ｐが０．０５％を超えると、靭性が著しく低下するので、Ｐは０．０５％以下が好ましい。より好ましくは０．０３％以下である。下限は０％を含むが、Ｐを０．０００１％以下に低減すると、精錬コストが大幅に上昇するので、実用鋼上、０．０００１％が実質的な下限である。
【００６７】
Ｓ：０．０５％以下
Ｓは、Ｐと同様に、不純物元素であり、靱性を阻害する元素である。Ｓが０．０５％を超えると、靭性が著しく低下するので、Ｓは０．０５％以下が好ましい。より好ましくは０．０３％以下である。下限は０％を含むが、Ｓを０．０００１％以下に低減すると、精錬コストが大幅に上昇するので、実用鋼上、０．０００１％が実質的な下限である。
【００６８】
好ましい成分組成の溶鋼は、鋼の機械特性及び／又は化学特性を阻害しない範囲で、上記基本元素以外に、Ａｌ：０．２０％以下、Ｃｒ：３．５０％以下、Ｍｏ：０．８５％以下、Ｎｉ：４．５０％以下、Ｎｂ：０．２０％以下、Ｖ：０．４５％以下、Ｗ：０．３０％以下、Ｂ：０．００６％以下、Ｎ：０．０６０％以下、Ｔｉ：０．２５％以下、Ｃｕ：０．５０％以下、Ｐｂ：０．４５％以下、Ｂｉ：０．２０％以下、Ｔｅ：０．０１％以下、Ｓｂ：０．２０％以下、Ｍｇ：０．０１０％以下、Ｃａ：０．０１０％以下、ＲＥＭ：０．０１０％以下、Ｏ：０．００３％以下の１種又は２種以上を含有してもよい。
【００６９】
Ａｌ：０．２０％以下
Ａｌは、脱酸元素であり、また、結晶粒を微細化する元素である。０．２０％を超えると、粗大な酸化物系介在物が生成し、靭性及び延性が低下するので、Ａｌは０．２０％以下が好ましい。結晶粒の微細化効果を確保する点で、０．００５％以上が好ましく、０．０１０％がより好ましい。
【００７０】
Ｃｒ：３．５０％以下
Ｃｒは、焼入れ性を高めて、強度や硬さの確保に有効な元素である。３．５０％を超えると、靱性及び延性が低下するので、Ｃｒは３．５０％以下が好ましい。より好ましくは２．５０％以下である。Ｃｒの添加効果を確保する点で、０．０１％以上が好ましく、０．０５％以上がより好ましい。
【００７１】
Ｍｏ：０．８５％以下
Ｍｏは、焼入れ性を高めて強度や硬さの確保に有効な元素である。また、Ｍｏは、炭化物を形成して、焼戻し軟化抵抗の向上に寄与する元素である。０．８５％を超えると、過冷組織が生じ、靱性及び延性が低下するので、Ｍｏは０．８５％以下が好ましい。より好ましくは０．６５％以下である。Ｍｏの添加効果を確保する点で、０．００５％以上が好ましく、０．０１０％以上がより好ましい。
【００７２】
Ｎｉ：４．５０％以下
Ｎｉは、焼入れ性を高めて、強度や硬さの確保に有効な元素である。４．５０％を超えると、靱性及び延性が低下するので、Ｎｉは４．５０％以下が好ましい。より好ましくは３．５０％以下である。Ｎｉの添加効果を確保する点で、０．００５％以上が好ましく、０．０１０％以上がより好ましい。
【００７３】
Ｎｂ：０．２０％以下
Ｎｂは、炭化物、窒化物、及び／又は、炭窒化物を形成し、結晶粒の粗大化抑制や焼戻し軟化抵抗の向上に寄与する元素である。０．２０％を超えると、靱性及び延性が低下するので、Ｎｂは０．２０％以下が好ましい。より好ましくは０．１０％以下である。Ｎｂの添加効果を確保する点で、０．００５％以上が好ましく、０．０１０％以上がより好ましい。
【００７４】
Ｖ：０．４５％以下
Ｖは、炭化物、窒化物、及び／又は、炭窒化物を形成し、結晶粒の粗大化抑制や焼戻し軟化抵抗の向上に寄与する元素である。０．４５％を超えると、靱性及び延性が低下するので、Ｖは０．４５％以下が好ましい。より好ましくは０．３５％以下である。Ｖの添加効果を確保する点で、０．００５％以上が好ましく、０．０１０％以上がより好ましい。
【００７５】
Ｗ：０．３０％以下
Ｗは、焼入れ性を高めて、強度や硬さの確保に有効な元素である。また、Ｗは、炭化物を形成して、焼戻し軟化抵抗の向上に寄与する元素である。０．３０％を超えると、過冷組織が生じ、靱性及び延性が低下するので、Ｗは０．３０％以下が好ましい。より好ましくは０．２５％以下である。Ｗの添加効果を確保する点で、０．００５％以上が好ましく、０．０１０％以上がより好ましい。
【００７６】
Ｂ：０．００６％以下
Ｂは、焼入れ性を高め、強度の向上に寄与する元素である。また、Ｂは、オーステナイト粒界に偏析して、Ｐの粒界偏析を抑制し、疲労強度の向上に寄与する元素である。０．００６％を超えると、靱性が低下するので、Ｂは０．００６％以下が好ましい。より好ましくは０．００４％以下である。Ｂの添加効果を確保する点で、０．０００５％以上が好ましく、０．００１％以上がより好ましい。
【００７７】
Ｎ：０．０６０％以下
Ｎは、微細な窒化物を形成して結晶粒を微細化し、強度及び靭性の向上に寄与する元素である。０．０６０％を超えると、窒化物が過剰に生成して、靱性が劣化するので、Ｎは０．０６０％以下が好ましい。より好ましくは０．０４０％以下である。Ｎの添加効果を確保する点で、０．００１％以上が好ましく、０．００５％以上がより好ましい。
【００７８】
Ｔｉ：０．２５％以下
Ｔｉは、微細なＴｉ窒化物を形成して結晶粒を微細化し、強度及び靭性の向上に寄与する元素である。０．２５％を超えると、Ｔｉ窒化物が過剰に生成し、靱性が低下するので、Ｔｉは０．２５％以下が好ましい。より好ましくは０．１５％以下である。Ｔｉの添加効果を確保する点で、０．００５％以上が好ましく、０．０１０％以上がより好ましい。
【００７９】
Ｃｕ：０．５０％以下
Ｃｕは、耐食性の向上に寄与する元素である。０．５０％を超えると、熱間延性が低下し、割れや疵が発生するので、Ｃｕは０．５０％以下が好ましい。より好ましくは０．３０％以下である。Ｃｕの添加効果を確保する点で、０．０１％以上が好ましく、０．０５％以上がより好ましい。
【００８０】
Ｐｂ：０．４５％以下
Ｐｂは、快削性の向上に寄与する元素である。０．４５％を超えると、靱性が低下するので、Ｐｂは０．４５％以下が好ましい。より好ましくは０．３０％以下である。Ｐｂの添加効果を確保する点で、０．００５％以上が好ましく、０．０１０％以上がより好ましい。
【００８１】
Ｂｉ：０．２０％以下
Ｂｉは、快削性の向上に寄与する元素である。０．２０％を超えると、靱性が低下するので、Ｂｉは０．２０％以下が好ましい。より好ましくは０．１６％以下である。Ｂｉの添加効果を確保する点で、０．００５％以上が好ましく、０．０１０％以上がより好ましい。
【００８２】
Ｔｅ：０．０１０％以下
Ｔｅは、快削性の向上に寄与する元素である。０．０１０％を超えると、靱性が低下するので、Ｔｅは０．０１０％以下が好ましい。より好ましくは０．００６％以下である。Ｔｅの添加効果を確保する点で、０．００５％以上が好ましく、０．０１０％以上がより好ましい。
【００８３】
Ｓｂ：０．２０％以下
Ｓｂは、耐硫酸性及び耐塩酸性を主体とする耐食性の向上、及び、快削性の向上に寄与する元素である。０．２０％を超えると、靱性が低下するので、Ｓｂは０．２０％以下が好ましい。より好ましくは０．１５％以下である。Ｓｂの添加効果を確保する点で、０．０１％以上が好ましく、０．０３％以上がより好ましい。
【００８４】
Ｍｇ：０．０１０％以下
Ｍｇは、快削性の向上に寄与する元素である。０．０１０％を超えると、靱性が低下するので、Ｍｇは０．０１０％以下が好ましい。より好ましくは０．００６％以下である。Ｍｇの添加効果を確保する点で、０．０００５％以上が好ましく、０．００１０％以上がより好ましい。
【００８５】
Ｃａ：０．０１０％以下
Ｃａは、脱酸元素であり、脱酸反応で、凝集合し易い低融点のＣａＯ−Ａｌ2Ｏ3系介在物を形成する元素である。０．０１０％を超えると、Ａｌ2Ｏ3系介在物が、低融点のＣａＯ−Ａｌ2Ｏ3系介在物に複合化して粗大化し、粗大化したＣａＯ−Ａｌ2Ｏ3系介在物は、圧延温度で液相化せず、粗大なまま鋼中に残存するので、Ｃａは０．０１０％以下が好ましい。より好ましくは０．００６％以下である。
【００８６】
Ｃａは、少ないほど好ましいので、下限は限定しないが、不可避的に０．０００１％程度は残存するので、実用鋼上、０．０００１％が実質的な下限である。
【００８７】
ＲＥＭ：０．０１０％以下
ＲＥＭ（希土類元素、Ｌａ、Ｃｅ、Ｐｒ、及び、Ｎｄの１種又は２種以上）は、Ａｌ又はＡｌ−Ｓｉで十分に脱酸した溶鋼において、溶鋼中のＣａＯや、介在物中のＣａＯを還元して、ＣａＯ−Ａｌ2Ｏ3系介在物を改質する作用をなす元素である。０．０１０％を超えると、介在物中に、ＲＥＭ濃度の高い低融点の化合物相が出現し、介在物の凝集合が助長されて、粗大な介在物が生成するので、ＲＥＭは０．０１０％以下が好ましい。より好ましくは０．００７％以下である。
【００８８】
Ａｌ又はＡｌ−Ｓｉで十分に脱酸した溶鋼において、ＲＥＭの添加効果を確保する点で、０．０００５％以上が好ましく、０．００１０％以下がより好ましい。
【００８９】
Ｏ：０．００３％以下
Ｏは、酸化物を形成する元素である。０．００３％を超えると、粗大な酸化物が生成し、転動疲労寿命が低下するので、Ｏは０．００３％以下が好ましい。より好ましくは０．００２％以下である。下限は０％を含むが、Ｏを０．０００１％以下に低減すると、精錬コストが大幅に上昇するので、実用鋼上、０．０００１％が実質的な下限である。
【００９０】
溶鋼の成分組成において、残部はＦｅ及び不可避的不純物である。不可避的不純物は、鋼原料から及び／又は製鋼過程で不可避的に混入する元素であり、溶鋼の特性、さらに、溶鋼を鋳造した鋼の特性を阻害しない範囲で許容される元素である。
【実施例】
【００９１】
次に、本発明の実施例について説明する。ただし、本実施例での条件は、本発明の実施可能性及び効果を確認するために採用した一条件例である。そのため、本発明は、この一条件例に限定されるものではない。本発明は、本発明の要旨を逸脱せず、本発明の目的を達成する限りにおいて、種々の条件を採用し得るものである。
【００９２】
（実施例）
表１に示す成分組成の溶鋼に、転炉による一次精錬、ＬＦ処理及びＲＨ処理による二次精錬を施し、連続鋳造して鋼を製造した。
【００９３】
具体的には、２７０ｔ転炉で一次精錬を施した溶鋼を出鋼する際、溶鋼を、Ｓｉ、Ｍｎ、Ａｌの１種又は２種以上にて脱酸し、脱酸した溶鋼に、所定のスラグ組成を用いるＬＦ処理で二次精錬を施し、次いで、ＲＨ処理で成分組成を調整し、清浄化処理を施した後、連続鋳造して鋳片とした。この鋳片を、加熱炉にて加熱保持した後、分塊圧延に供し鋼片とした。
【００９４】
上記鋼片において、極値統計法により、予測面積３００００ｍｍ2における非金属介在物の極値統計最大予測径［μｍ］を推定した。極値統計による介在物の最大予測径（√area（max）の推定は、例えば、「金属疲労  微小欠陥と介在物の影響」（村上敬宜著、養賢堂、１９９３年発行、ｐ．２２３−２３９）に記載の方法により行うことができる。用いた方法は、二次元的検査により、一定面積内で観察される最大介在物径を推定するという二次元的手法である。
【００９５】
上記極値統計法を用いて、鋼片のＬ断面（ルーズ面の中心線と、この対向面の中心線、及び、鋳片の中心線を含む断面）のルーズ面側の１／４の位置から試料を採取して、光学顕微鏡で撮像した非金属介在物の画像から、検査基準面：１００ｍｍ2（１０×１０ｍｍ）、検査視野：１６、予測を行う面積３００００ｍｍ2の介在物の最大予測径√area（max）を算出した。
【００９６】
具体的には、観察で得られた介在物の最大径の１６個のデータ（１６視野のデータ）を上記文献に記載の方法に従い、極値確率用紙にプロットして、最大介在物分布直線（最大介在物と極値統計基準化変数の一次関数）を求め、最大介在物分布直線を外挿することにより、面積：３００００ｍｍ2における介在物の最大予測径√area（max）を推定した。
【００９７】
上記推定及び算出の結果を、表１に併せて示す。
【００９８】
【表１】
2018127670.tif 000005
【００９９】
発明例Ｎｏ．１〜２０は、復圧時の溶鋼環流ガス流量が適正範囲内であるので、極値統計による最大予測粒径が１６〜２９μｍで、良好な値を示している。比較例Ｎｏ．２３、２４、２７、３０、及び、３３は、復圧時の溶鋼環流ガス流量が上限値から外れているので、極値統計最大予測粒径に改善が見られない。
【０１００】
比較例Ｎｏ．２１、２２、２５、２６、２８、２９、３１、及び、３２は、復圧時の溶鋼環流ガス流量が下限値から外れているので、浸漬管に環流ガスを吹き込む管に溶鋼が差し込んでしまい、次のＲＨ処理以降、適切な溶鋼環流ガス流量が得られず、適正な操業の継続が困難になった。
【０１０１】
以上のとおり、発明例では、従来操業の比較例に比較し、介在物の粗大化が抑制されているので、機械特性に優れた鋼が得られることは明らかである。
【産業上の利用可能性】
【０１０２】
前述したように、本発明によれば、真空脱ガス処理の復圧時、溶鋼環流の流速を最適化して、ＣａＯ含有介在物の溶鋼への混入を抑制できるので、鋼中の介在物の量及び大きさを低減することができ、機械特性に優れた鋼を提供することができる。よって、本発明は、鉄鋼産業において利用可能性が高いものである。
【図１】
2018127670.tif 000008
【図２】
2018127670.tif 000009